(57)【要約】【課題】濃色な表面のなかに低濃色のスジがランダムに見える新感覚な表面外観を有する織物、及びかかる織物にしわ加工を施すことにより、しわの立体効果が視覚的に強調されたしわ加工織物を提供する。【解決手段】互いに濃淡差を有する経糸と緯糸とで構成される織物であって、経糸および緯糸のうち、濃色側のＬ値が５０以下かつカバーファクターＣＦ１が１５００〜３０００の範囲内であり、一方、淡色側のＬ値が７０以上かつカバーファクターＣＦ２が２００〜８００の範囲内である織物を得て、必要に応じてしわ加工を施す。【選択図】なし【特許請求の範囲】
【請求項１】
互いに濃淡差を有する経糸と緯糸とで構成される織物であって、経糸および緯糸のうち、濃色側においてＬ値が５０以下かつカバーファクターＣＦ１が１５００〜３０００の範囲内であり、一方、淡色側においてＬ値が７０以上かつカバーファクターＣＦ２が２００〜８００の範囲内であることを特徴とする新感覚な表面外観を有する織物。
ただし、カバーファクターＣＦは、下記式で表されるものである。
ＣＦ＝（ＤＷ／１．１）１／２×ＭＷ
［ＣＦが経糸のカバーファクターのときは、ＤＷは経糸に配された糸条の総繊度（ｄｔｅｘ）、ＭＷは経糸織密度（本／２．５４ｃｍ）であり、ＣＦが緯糸のカバーファクターのときは、ＤＷは緯糸に配された糸条の総繊度（ｄｔｅｘ）、ＭＷは緯糸織密度（本／２．５４ｃｍ）である。］
【請求項２】
前記ＣＦ１とＣＦ２とが下記式を満足する、請求項１に記載の新感覚な表面外観を有する織物。
０．６≦ＣＦ１／（ＣＦ１＋ＣＦ２）≦０．９
【請求項３】
経糸が濃色側である、請求項１または請求項２に記載の新感覚な表面外観を有する織物。
【請求項４】
織物組織が、平織、綾織、およびこれらの変化組織より選択されるいずれかである、請求項１〜３のいずれかに記載の新感覚な表面外観を有する織物。
【請求項５】
請求項１〜４のいずれかに記載の新感覚な表面外観を有する織物にしわ加工が施されてなる、しわ加工織物。
【請求項６】
撥水加工が施されてなり撥水性が４級以上である、請求項１〜５のいずれかに記載の織物。
【請求項７】
防水性が４００ｍｍ以上である、請求項１〜６のいずれかに記載の織物。
【発明の詳細な説明】
【技術分野】
【０００１】
本発明は、経糸と緯糸とが互いに濃淡差を有するよう経糸および／または緯糸が着色されており、濃色な表面のなかに低濃色のスジがランダムに見える新感覚な表面外観を有する織物、およびかかる織物にしわ加工を施すことにより、しわの立体効果が視覚的に強調されたしわ加工織物に関するものである。
【背景技術】
【０００２】
従来、スポーツ衣料、ファッション衣料などの分野で、撥水性や制電性などの機能性を有する織物が使用されている（例えば、特許文献１、特許文献２参照）。これらの織物では、通常、経糸と緯糸とが同色に染められている。しかるに近年、消費者の嗜好が多様化しており、機能性だけでなく新感覚な表面外観を有する織物の提案が望まれていた。
【０００３】
一方、新感覚な表面外観を有する織物としては、経糸と緯糸とを異色に染めたシャンブレー織物（例えば、特許文献３参照）や、しわ加工を施した織物（例えば、特許文献４参照）などが知られている。
【０００４】
しかしながら、シャンブレー織物では、織物表面の全体が玉虫色かパステル調となり、新感覚という点でまだ満足とはいえなかった。また、しわ加工を施した織物では、しわの立体効果を視覚的に強調したものはあまり提案されておらず、その提案が望まれていた。
【０００５】
【特許文献１】特公平４−５７８６号公報
【特許文献２】特許第３１３３２２７号公報
【特許文献３】特開平６−２９４０４０号公報
【特許文献４】特開平１０−９６１３９号公報
【発明の開示】
【発明が解決しようとする課題】
【０００６】
本発明は上記の背景に鑑みなされたものであり、その目的は、経糸と緯糸とが互いに濃淡差を有するよう経糸および／または緯糸が着色されており、濃色な表面のなかに低濃色のスジがランダムに見える新感覚な表面外観を有する織物、および、かかる織物にしわ加工を施すことにより、しわの立体効果が視覚的に強調されたしわ加工織物を提供することにある。
【課題を解決するための手段】
【０００７】
本発明者らは、上記目的を達成するため鋭意検討した結果、織物において、経糸と緯糸との間に濃淡差をもうけ、かつ経糸と緯糸のうち濃色側のカバーファクターを淡色側のカバーファクターよりも大きくすることにより、濃色な表面のなかに低濃色のスジがランダムに見える新感覚な表面外観を有する織物が得られること、また、かかる織物にしわ加工を施すことによりしわの立体効果が視覚的に強調されることを見出し、さらに鋭意検討を重ねることにより本発明に想到した。
【０００８】
かくして、本発明によれば「互いに濃淡差を有する経糸と緯糸とで構成される織物であって、経糸および緯糸のうち、濃色側においてＬ値が５０以下かつカバーファクターＣＦ１が１５００〜３０００の範囲内であり、一方、淡色側においてＬ値が７０以上かつカバーファクターＣＦ２が２００〜８００の範囲内であることを特徴とする新感覚な表面外観を有する織物。」が提供される。
【０００９】
ただし、カバーファクターＣＦは、下記式で表されるものである。
ＣＦ＝（ＤＷ／１．１）１／２×ＭＷ
［ＣＦが経糸のカバーファクターのときは、ＤＷは経糸に配された糸条の総繊度（ｄｔｅｘ）、ＭＷは経糸織密度（本／２．５４ｃｍ）であり、ＣＦが緯糸のカバーファクターのときは、ＤＷは緯糸に配された糸条の総繊度（ｄｔｅｘ）、ＭＷは緯糸織密度（本／２．５４ｃｍ）である。］
【００１０】
その際、ＣＦ１とＣＦ２とが下記式を満足することが好ましい。
０．６≦ＣＦ１／（ＣＦ１＋ＣＦ２）≦０．９
【００１１】
本発明の織物において、経糸および緯糸のうち、どちらが濃色側であってもさしつかえないが、経糸が濃色側であることが好ましい。また、織物組織としては、平織、綾織、およびこれらの変化組織より選択されるいずれかであることが好ましい。
【００１２】
かかる織物は、新感覚な表面外観を有する織物としてそのまま製品にしてもよいし、さらにしわ加工を施して、しわ加工織物として製品にしてもよい。また、これらの織物に撥水加工を施し、撥水性を４級以上とすることは好ましいことである。また、防水性が４００ｍｍ以上であることが好ましい。
【発明の効果】
【００１３】
本発明によれば、経糸と緯糸とが互いに濃淡差を有するよう経糸および／または緯糸が着色されており、濃色な表面のなかに低濃色のスジがランダムに見える新感覚な表面外観を有する織物、および、かかる高密度織物にしわ加工を施すことにより、しわの立体効果が視覚的に強調されたしわ加工織物が得られる。
【発明を実施するための最良の形態】
【００１４】
以下、本発明の実施の形態について詳細に説明する。
まず、本発明の織物において、経糸と緯糸とが互いに濃淡差を有するよう経糸および／または緯糸が着色されてなり、経糸および緯糸のうち、濃色側のＬ値が５０以下（好ましくは４０以下、より好ましくは３０以下）であり、一方、淡色側のＬ値が７０以上（好ましくは８０以上）である。
【００１５】
ここで、Ｌ値は下記により測定した数値である。織物を経糸と緯糸に分解した後、各々について、例えば、マクベスカラーアイ（Ｍａｃｂｅｔｈ  ｃｏｌｏｒ−Ｅｙｅ）モデルＭ−２０２０（米国、コルモーゲン社製）を使用して、光源Ｄ６５、１０度視野でＬ値を測定する。
【００１６】
前記のＬ値として、濃色側が５０より大きいか、淡色側が７０より小さいと、本発明の主目的のひとつである濃色な表面のなかに低濃色のスジがランダムに見える新感覚な表面外観が得られないおそれがあり、好ましくない。
【００１７】
次に、本発明の織物において、経糸および緯糸のうち濃色側のカバーファクターをＣＦ１、淡色側のカバーファクターをＣＦ２とするとき、ＣＦ１は１５００〜３０００の範囲であり、かつＣＦ２は２００〜８００の範囲である必要がある。
【００１８】
ここで、本発明でいうカバーファクターＣＦは、下記式で表されるものである。
ＣＦ＝（ＤＷ／１．１）１／２×ＭＷ
【００１９】
ただし、ＣＦが経糸のカバーファクターのときは、ＤＷは経糸に配された糸条の総繊度（ｄｔｅｘ）、ＭＷは経糸織密度（本／２．５４ｃｍ）であり、ＣＦが緯糸のカバーファクターのときは、ＤＷは緯糸に配された糸条の総繊度（ｄｔｅｘ）、ＭＷは緯糸織密度（本／２．５４ｃｍ）である。経糸および緯糸について、各々カバーファクターＣＦを測定し、濃色側のカバーファクターをＣＦ１、淡色側のカバーファクターをＣＦ２とする。なお、経糸および／または緯糸に２種以上の複数の糸条が配される場合、糸条の総繊度は複数の糸条の平均をとるものとする。
【００２０】
前記ＣＦ１が１５００よりも小さいと、織物表面における濃色糸条の割合が低下するため織物表面が淡色となるため、本発明の主目的のひとつである、濃色な表面のなかに低濃色のスジがランダムに見える新感覚な表面外観が得られず好ましくない。逆にＣＦ１が３０００よりも大きいと、濃色な表面は得られるものの低濃色のスジが見えにくくなり、プレーンな安っぽい外観となり好ましくない。
【００２１】
前記ＣＦ２が２００よりも小さいと、やはり低濃色のスジが見えにくくなり、プレーンな安っぽい外観となり好ましくない。逆に、該ＣＦ２が８００よりも大きいと織物表面が淡色となり、前記の新感覚な表面外観が得られず好ましくない。
【００２２】
ここで、前記ＣＦ１とＣＦ２とが下記式を満足することが好ましい。
０．６≦ＣＦ１／（ＣＦ１＋ＣＦ２）≦０．９
【００２３】
かかるＣＦ１／（ＣＦ１＋ＣＦ２）が０．９よりも大きいと、濃色な表面は得られるものの低濃色のスジが見えにくくなり、プレーンな安っぽい外観となるおそれがある。逆に、該ＣＦ１／（ＣＦ１＋ＣＦ２）が０．６より小さいと、織物表面における濃色糸条の割合が低下するため織物表面が淡色となり、濃色な表面のなかに低濃色のスジがランダムに見える新感覚な表面外観が得られないおそれがある。
【００２４】
本発明の織物において、経糸および緯糸に配される糸条の繊維種類としては、経糸と緯糸とが濃淡差を有するかぎり特に限定されず、公知の合成繊維、半合成繊維、天然繊維などを適宜選定することができる。
【００２５】
例えば、（１）経糸と緯糸のうち、どちらか一方に通常のポリエチレンテフタレート糸条を配し、他方に通常のポリプロピレン糸条を配し、該織物に分散染料を用いて染色加工を施すことによりポリエチレンテレフタレート糸条を染色したもの（２）経糸と緯糸のうち、どちらか一方に通常のナイロン糸条を配し、他方に通常のポリプロピレン糸条を配し、該織物に酸性染料か含金染料か分散染料を用いて染色加工を施すことによりナイロン糸条を染色したもの（３）経糸と緯糸のうち、どちらか一方にカチオン染料可染性ポリエチレンテレフタレート糸条を配し、他方に通常のポリプロピレン糸条を配し、該織物にカチオン染料か分散染料を用いて染色加工を施すことによりカチオン染料可染性ポリエチレンテレフタレート糸条を染色したもの（４）経糸と緯糸のうち、どちらか一方に通常のナイロン糸条を配し、他方に通常のポリエチレンテレフタレート糸条を配し、該織物に酸性染料か含金染料を用いて染色加工を施すことによりナイロン糸条を染色したもの（５）経糸と緯糸のうち、どちらか一方にカチオン染料可染性ポリエチレンテレフタレート糸条を配し、他方に通常のポリエチレンテレフタレート糸条を配し、該織物にカチオン染料を用いて染色加工を施すことによりカチオン染料可染性ポリエチレンテレフタレート糸条を染色したもの（６）経糸と緯糸のうち、どちらか一方に通常のポリエチレンテフタレート糸条を配し、他方に通常の綿糸条を配し、該織物に分散染料を用いて染色加工を施すことによりポリエチレンテレフタレート糸条を染色したものなどが例示される。
【００２６】
本発明の織物に撥水性を付加する場合には、上記の組合せのなかで、経糸と緯糸の両方に合成繊維を使用することが撥水耐久性の点で好ましい。
【００２７】
前記、経糸および／または緯糸に配される糸条は、糸染めされたものでもよいし、顔料を混和した着色樹脂からなる糸条であってもよい。さらには、これらの着色糸条を用いて製織した後、染色加工を施してもよい。
【００２８】
前記の経糸および／または緯糸に配される糸条の総繊度、フィラメント数、単糸繊度は特に限定されないが、風合いの点で、総繊度３０〜３００ｄｔｅｘ、フィラメント数１０〜３００本、単糸繊度０．１〜５ｄｔｅｘの範囲が適当である。単糸の横断面形状も特に限定されず丸、三角、扁平、中空など適宜選定される。また、糸条の形態も特に限定されず、長繊維（マルチフィラメント糸条）でも、短繊維からなる紡績糸でもよい。さらに、２種以上のマルチフィラメント糸条を用いて、撚糸、空気混繊糸、複合仮撚捲縮加工糸などの複合糸としたものでもよい。
【００２９】
本発明の織物において、経糸および緯糸のうち、どちらが濃色側であってもさしつかえないが、経糸が濃色側であることが好ましい。また、織物組織としては、比較的単純な織組織のほうが、濃色な表面のなかに低濃色のスジがランダムに見える新感覚な表面外観が得られ易く、平織、綾織、およびこれらの変化組織（例えば、経マット組織）より選択されるいずれかであることが好ましい。なお、これらの織組織を有する織物は、通常の製織方法で製織することができる。
【００３０】
本発明の織物の表面は、濃色を基調として、濃色に着色された経糸および緯糸のどちらか一方の方向に低濃色（基調となる濃色よりもやや淡色）のスジがランダムに見える。例えば、経糸が濃色側であると、濃色な表面のなかに経糸方向の低濃色なスジがランダムに見える。かかる表面外観は、従来の織物では見られなかった新感覚なものである。
【００３１】
次に、本発明のしわ加工織物は、上記の織物に通常のしわ加工を施したものである。かかるしわ加工は、特に限定されるものではなく通常の加工でよい。例えば、特開平１０−９６１３９号に開示されたように、布帛にエンボス加工を施す方法、布帛を単に束ねた状態でスチームセットしタテしわを付与する方法、染色機に布帛を押し込み座屈しわを付与する方法などでもよいし、布帛を単に束ねた状態で液流染色機を用いて染色加工を施し、その際に付与されたしわを残して製品としてもよい。
【００３２】
前記の織物にしわ加工を施すことにより、しわが付与された個所の織物組織が崩れ、濃色に着色された経糸または緯糸のどちらか一方の糸条間から淡色の他方の糸条があらわれるため、しわの立体効果が視覚的に強調される。
【００３３】
前記の織物および／またはしわ加工織物には、通常の撥水加工が施されていてもよい。特に、しわ加工織物に撥水加工を施す場合は、しわ加工前よりもしわ加工後に施すことがしわ加工効果が損なわれず好ましい。かかる撥水加工としては、例えば、特許第３１３３２２７号公報や特公平４−５７８６号公報に記載された方法のように、撥水剤として市販のふっ素系撥水剤（例えば、旭硝子（株）製、アサヒガードＬＳ−３１７）を使用し、必要に応じてメラミン樹脂、触媒を混合して撥水剤の濃度が３〜１５重量％程度の加工剤とし、ピックアップ率５０〜９０％程度で、該加工剤を用いて織物の表面を処理する方法である。加工剤で織物の表面を処理する方法としては、パッド法、スプレー法などが例示され、なかでも、加工剤を織物内部まで浸透させる点でパッド法が最も好ましい。該撥水性としては、４級以上であることが好ましい。
【００３４】
なお、前記ピックアップ率とは、加工剤の織物（加工剤付与前）重量に対する重量割合（％）である。
【００３５】
また、織物の防水性としては、４００ｍｍ以上（より好ましくは、５００〜２０００ｍｍ）であることが好ましく、かかる防水性は、経糸および緯糸のカバーファクターを前記の範囲内で適宜選定することにより得られる。
【００３６】
前記の織物および／またはしわ加工織物には、本発明の主目的が損なわれない範囲であれば、さらに通常のアルカリ減量加工、染色仕上げ加工、カレンダー加工、樹脂コーテイング、フィルムラミネート、抗菌防臭加工、マイナスイオン発生加工など公知の加工が適宜付加されていてもさしつかえない。
【実施例】
【００３７】
以下、実施例をあげて本発明を詳細に説明するが、本発明はこれらによって何ら限定されるものではない。なお、実施例中の各物性は下記の方法により測定したものである。
次に本発明の実施例及び比較例を詳述するが、本発明はこれらによって限定されるものではない。
【００３８】
（１）熱水収縮率
周長１．１２５ｍの検尺機を用い、試料を１０回転サンプリングしてかせを作り、そのかせをスケール板の吊るし釘にかけた後、下部にかせの総重量の１／３０の荷重を吊るし、処理前のかせの長さＬ１を読む。次に荷重を外し、かせを木綿袋に入れて沸騰水に３０分浸ける。その後かせを取り出し、ろ紙で水分を切って２４時間風乾した後、再びスケール板の吊るし釘に掛け、下部に上記と同じ荷重を吊るし処理後のかせの長さＬ２を読み取る。熱水収縮率（ＢＷＳ）は下記の式により算出した。ｎ数５でその平均値を算出した。
ＢＷＳ（％）＝（Ｌ１−Ｌ２）／Ｌ１×１００
（２）Ｌ値
織物を経糸と緯糸に分解した後、各々について、マクベスカラーアイ（Ｍａｃｂｅｔｈ  ｃｏｌｏｒ−Ｅｙｅ）モデルＭ−２０２０（米国、コルモーゲン社製）を使用して、光源Ｄ６５、１０度視野で経糸および緯糸のＬ値を各々測定した。ｎ数３で平均値を算出した。
（３）撥水性
ＪＩＳ  Ｌ  １０９２の５．２撥水度（スプレー法）により撥水性（級）を測定した。ｎ数３でその平均値を算出した。なお、該撥水性は５級が最良である。
（４）防水性
ＪＩＳ  Ｌ  １０９２−Ａの低水圧法により測定した。ｎ数３でその平均値を算出した。
（５）表面外観
試験者３人により、下記３段階に官能評価した。優：濃色な表面のなかに低濃色のスジがランダムに見える新感覚な表面外観である。良：濃色な表面のなかに低濃色のスジがやや見える。不可：濃色な表面のなかに低濃色のスジが見えずプレーンな表面外観である。
（６）しわの立体効果
試験者３人により、優、良、不可の３段階に官能評価した。
【００３９】
［実施例１］
モル比が９３／７のテレフタル酸／イソフタル酸とエチレングリコールとからなる共重合ポリエステルを常法により、紡糸・延伸した熱水収縮率２０％の共重合ポリエステルマルチフィラメント糸条３３ｄｔｅｘ／１２ｆｉｌ（帝人ファイバー（株）製）と通常の熱水収縮率３％のポリエチレンテレフタレートマルチフィラメント糸条６６ｄｔｅｘ／１４４ｆｉｌ（東レ（株）製）とを引き揃えて公知のインターレース空気ノズルを用いて、圧空圧３００ｋＰａ（３ｋｇｆ／ｃｍ２）、糸速度６００ｍ／ｍｉｎで混繊加工することにより、インターレース空気混繊加工糸（１０５ｄｔｅｘ／１５６ｆｉｌ）を得て経糸とした。
【００４０】
一方、通常のポリプロピレンマルチフィラメント糸条８４ｄｔｅｘ／２４ｆｉｌ（三菱レーヨン（株）製）を緯糸とした。
【００４１】
次いで、前記の経糸と緯糸を用いて生機経糸密度：１８８本／２．５４ｃｍ（経糸カバーファクターＷｐＣＦ：１７５１）、生機緯糸密度：６０本／２．５４ｃｍ（緯糸カバーファクターＷｆＣＦ：５５０）、ＷｐＣＦ／（ＷｐＣＦ＋ＷｆＣＦ）で０．７６、織物組織が図１に完全組織を示す経マット組織（平組織の変形）の織物を得た。
【００４２】
該織物を常法により精錬、乾燥した後１３０℃でセットし、分散染料スミカロンブラックＳ−ＢＬ（住友化学（株）製）を８％ｏｗｆ用いて、液流染色機（（株）日阪製作所製）で温度１２５℃、時間６０分間で染色加工した。染色加工後の高密度織物において、経糸密度：２００本／２．５４ｃｍ（経糸カバーファクターＷｐＣＦ：１８６３）、緯糸密度：７０本／２．５４ｃｍ（緯糸カバーファクターＷｆＣＦ：５８３）、ＷｐＣＦ／（ＷｐＣＦ＋ＷｆＣＦ）で０．７６であった。該染色加工により分散染料は経糸のみに染着し、緯糸のポリプロピレンマルチフィラメント糸条にはほとんど着色しなかった。すなわち、経糸が濃色側であり、緯糸が淡色側であり、ＷｐＣＦがＣＦ１に、ＷｆＣＦがＣＦ２に相当する。また、該染色加工により織物にしわが付与された。
【００４３】
かかる織物を、乾燥セッター（ヒラノテクシード社製）に供してこれに１５０℃、１分間の熱処理を施してしわを除去した。
【００４４】
ついで、該織物に下記の処理液（加工剤）をパッドし、ピックアップ率７０％で搾液し、１１０℃で３分間乾燥後１５０℃で４５秒間熱処理を行い、撥水性を有する織物を得た（普通仕上げ）。
【００４５】
＜加工剤組成＞
・ふっ素系撥水剤  １０．０ｗｔ％  
（旭硝子（株）製、アサヒガードＬＳ−３１７）  
・メラミン樹脂    ０．３ｗｔ％
（住友化学（株）製、スミテックスレジンＭ−３）
・触媒            ０．３ｗｔ％
（住友化学（株）製、スミテックスアクセレレータＡＣＸ）
・水              ８９．４ｗｔ％
【００４６】
得られた織物において、経糸密度：２０３本／２．５４ｃｍ（経糸カバーファクターＷｐＣＦ：１８９１）、生機緯糸密度：７５本／２．５４ｃｍ（緯糸カバーファクターＷｆＣＦ：６２５）、ＷｐＣＦ／（ＷｐＣＦ＋ＷｆＣＦ）で０．７５であった。さらに、該織物の撥水性は５級、防水性は５５０ｍｍ、濃色な表面のなかに経方向の低濃色なスジがランダムに見える新感覚な表面外観（優）であった。また、該織物を分解して測定したところ、経糸のＬ値は１９．６（濃色）、緯糸のＬ値は９５．４（淡色）であった。
【００４７】
［実施例２］
実施例１において、精錬乾燥後セットを行わずに染色を行い、できるだけ張力をかけずに乾燥、セットを行い、染色加工で付与されたしわを残しながらセットすること以外は実施例１と同様にした（しわ残し仕上げ）。
【００４８】
得られた織物において、経糸密度：２２１本／２．５４ｃｍ（経糸カバーファクターＷｐＣＦ：２０５９）、緯糸密度：７８本／２．５４ｃｍ（緯糸カバーファクターＷｆＣＦ：６５０）、ＷｐＣＦ／（ＷｐＣＦ＋ＷｆＣＦ）で０．７６であった。該織物を分解して測定したところ、経糸のＬ値は１９．６（濃色）、緯糸のＬ値は９５．４（淡色）であった。また、該織物の撥水性は５級、防水性は４５０ｍｍ、しわの立体効果（優）であった。
【００４９】
［比較例１］
実施例１において、スミカロンブラックＳ−ＢＬの代わりにスミカロンオレンジＳＥ−ＲＰＤ（住友化学（株）製）を０．３３％使用する以外は実施例１と同様の方法で染色及び撥水加工を行った
。
【００５０】
得られた織物において、低濃度のスジがランダムに見えることもなく平凡なオレンジ色の染色物であった（不可）。また、該織物を分解して測定したところ、経糸のＬ値は７２．５、緯糸のＬ値は９８．３であった。
【００５１】
［比較例２］
実施例２において、スミカロンブラックＳ−ＢＬの代わりにスミカロンオレンジＳＥ−ＲＰＤ（住友化学（株）製）を０．３３％使用する以外は実施例２と同様にした。
【００５２】
得られた織物において、しわは有るものの、しわの立体的効果は殆ど見られなかった（不可）。また、該織物を分解して測定したところ、経糸のＬ値は７２．５、緯糸のＬ値は９８．３であった。
【産業上の利用可能性】
【００５３】
本発明によれば、濃色な表面のなかに低濃色のスジがランダムに見える新感覚な表面外観を有する織物、及びかかる織物にしわ加工を施すことにより、しわの立体効果が視覚的に強調されたしわ加工織物が提供される。かかる織物は、スポーツ用途やレインコート素材として好適に使用することができ、その工業的価値は極めて大である。
【図面の簡単な説明】
【００５４】
【図１】本発明の織物において、織物組織として採用することのできる織物組織図の１例（経マット組織）である。
【図１】
2006037266.tif 000002